МНОГОСЛОЙНОЕ ИЗДЕЛИЕ, ПОЛУЧЕННОЕ ЛИТЬЕМ ПОД ДАВЛЕНИЕМ

1. Многослойное изделие, полученное литьем под давлением, включающее слой (X), полученный из полимерной композиции, содержащей полиамидное соединение (А) и смолу (В), и слой (Y), содержащий смолу (С) в качестве основного компонента,
в котором полиамидное соединение (А) включает:
от 25 до 50 моль.% диаминового звена, которое содержит по меньшей мере одно диаминовое звено, выбранное из группы, состоящей из ароматического диаминового звена, представленного следующей общей формулой (I-1), алициклического диаминового звена, представленного следующей общей формулой (I-2), и линейного алифатического диаминового звена, представленного следующей общей формулой (I-3), в общем количестве 50 моль.% или больше;
от 25 до 50 моль.% звена двухосновной карбоновой кислоты, которое содержит звено линейной алифатической двухосновной карбоновой кислоты, представленное следующей общей формулой (II-1), и/или звено ароматической двухосновной карбоновой кислоты, представленное следующей общей формулой (II-2), в общем количестве 50 моль.% или больше; и
от 0,1 до 50 моль.% составного звена, представленного следующей общей формулой (III):
где в общей формуле (I-3) m представляет собой целое число от 2 до 18;
в общей формуле (II-1) n представляет собой целое число от 2 до 18;
в общей формуле (II-2) Ar представляет собой ариленовую группу; и
в общей формуле (III) R представляет собой замещенную или незамещенную алкильную группу или замещенную или незамещенную арильную группу.
2. Многослойное изделие, полученное литьем под давлением, по п.1, в котором R в общей формуле (III) представляет собой замещенную или незамещенную алкильную группу, содержащую от 1 до 6 атомов углерода, или замещенную или незамещенную арильную группу, содержащую от 6 до 10 атомов углерода.
3. Многослойное изделие, полученное литьем под давлением, по п.1, в котором диаминовое звено содержит м-ксилилендиаминовое звено в количестве 50 моль.% или больше.
4. Многослойное изделие, полученное литьем под давлением, по любому из пп.1-3, в котором звено линейной алифатической двухосновной карбоновой кислоты содержит по меньшей мере одно звено, выбранное из группы, состоящей из звена адипиновой кислоты, звена себациновой кислоты и звена 1,12-додекандикарбоновой кислоты, в общем количестве 50 моль.% или больше.
5. Многослойное изделие, полученное литьем под давлением, по любому из пп.1-3, в котором звено ароматической двухосновной карбоновой кислоты содержит по меньшей мере одно звено, выбранное из группы, состоящей из звена изофталевой кислоты, звена терефталевой кислоты и звена 2,6-нафталиндикарбоновой кислоты, в общем количестве 50 моль.% или больше.
6. Многослойное изделие, полученное литьем под давлением, по любому из пп.1-3, в котором полиамидное соединение (А) дополнительно включает звено ω-аминокарбоновой кислоты, представленное следующей общей формулой (Р), в количестве от 0,1 до 49,9 моль.%, на общее количество составных звеньев полиамидного соединения (А):
где в общей формуле (P) p представляет собой целое число от 2 до 18.
7. Многослойное изделие, полученное литьем под давлением, по п.6, в котором звено ω-аминокарбоновой кислоты содержит звено 6-аминогексановой кислоты и/или звено 12-аминододекановой кислоты в общем количестве 50 моль.% или больше.
8. Многослойное изделие, полученное литьем под давлением, по любому из пп.1-3, в котором полимерная композиция в качестве смолы (В) содержит по меньшей мере одно соединение, выбранное из группы, состоящей из полиолефина, сложного полиэфира, полиамида, сополимера этилена и винилового спирта, а также смолы, полученной из растений.
9. Многослойное изделие, полученное литьем под давлением, по любому из пп.1-3, в котором полиамидное соединение (А) имеет относительную вязкость 1,8 или больше и 4,2 или меньше, и массовое соотношение полиамидного соединения (А) к смоле (В) составляет от 5/95 до 95/5.
10. Многослойное изделие, полученное литьем под давлением, по любому из пп.1-3, в котором полиамидное соединение (А) имеет относительную вязкость 1,01 или больше, и меньше 1,8, и массовое соотношение полиамидного соединения (А) к смоле (В) составляет от 5/95 до 50/50.
11. Контейнер, полученный обработкой многослойного изделия, полученного литьем под давлением, по любому из пп.1-10.
12. Контейнер по п.11, который получен посредством ориентированного формования раздувом.